(57)【要約】【課題】破れや傷付きの発生を防止することができ、また温度や湿度の変化があってもシートのたるみを発生させることがなくて、特に障子紙に最適な和紙の風合いを呈するシート状部材を提供する。【解決手段】部材本体１が、中心層となる和紙２と、この和紙２の表裏面に接着層３を介して積層される透光性を有する樹脂シート４と、この樹脂シート４の表面に形成される光拡散フィラー６入りの透光性薄層５からなる。前記光拡散フィラー６は、無機フィラーまたは有機フィラーからなり、平均粒径が１μｍ以上で透光性薄層厚みの２倍以下が好ましい。【選択図】図１
2019127002.tif 000002
【特許請求の範囲】
【請求項１】
部材本体が、中心層となる和紙と、この和紙の表裏面に接着層を介して積層される透光性を有する樹脂シートと、この樹脂シートの表面に形成される光拡散フィラー入りの透光性薄層からなることを特徴とする和紙の風合いを呈するシート状部材。
【請求項２】
光拡散フィラーは、無機フィラーまたは有機フィラーからなり、平均粒径が１μｍ以上で透光性薄層厚みの２倍以下である請求項１に記載の和紙の風合いを呈するシート状部材。
【請求項３】
光拡散フィラーは、透光性薄層の樹脂量に対し１〜１００質量％の範囲で添加されている請求項１または２に記載の和紙の風合いを呈するシート状部材。
【請求項４】
光拡散フィラー入りの透光性薄層は、コート量が２〜１０ｇ／ｍ２の割合で形成されている請求項１〜３のいずれかに記載の和紙の風合いを呈するシート状部材。
【請求項５】
透光性を有する樹脂シートが、２軸延伸ポリエステルである請求項１〜４のいずれかに記載の和紙の風合いを呈するシート状部材。
【発明の詳細な説明】
【技術分野】
【０００１】
本発明は破れや傷付きの発生を防止することができ、また温度や湿度の変化があってもシートのたるみを発生させることがなくて、特に障子紙に最適な和紙の風合いを呈するシート状部材に関するものである。
【背景技術】
【０００２】
従来から、障子や照明器具等には光を和らげる効果を奏する和紙が広く利用されているが、和紙は破れやすく、また耐久性等にも劣るという問題があった。そこで、前記問題を解決するものとして、障子紙と樹脂フィルム基材を貼り合せた和紙の風合いを呈するシート状部材が種々提案されており、本件出願人も透光性樹脂シートとして先に特許出願している（例えば、特許文献１や特許文献２を参照）。
【０００３】
このような透光性樹脂シートにおいては、前記樹脂フィルム基材の表面あるいは裏面に微細な和紙様の微細な凹凸模様を形成しておき、和紙の風合いを損なわないように工夫されている。また、前記凹凸模様に変化を持たせることによって様々なデザインが得られるような工夫もされている。
【０００４】
しかしながら、従来の透光性樹脂シートは、樹脂フィルム基材が温度変化や湿度変化の影響を受けて伸縮を生じるため、障子として使用した場合には、施工時の環境と温度や湿度が大きく変わる（特に、高温多湿になったとき等）と、シートのたるみが発生して見栄えが悪くなるという問題があった。また、伸縮が少なく剛柔度が高い樹脂フィルム基材を選択したるみの発生を防ぐこともできる。しかし、樹脂フィルムの加工性が悪くなるため表面光沢が高く、和紙状の外観に乏しい透光性樹脂シートとなった。
【先行技術文献】
【特許文献】
【０００５】
【特許文献１】特開２００３−２５５１４号公報
【特許文献２】特開２０１７−１３２５６号公報
【発明の概要】
【発明が解決しようとする課題】
【０００６】
本発明は上記のような従来の問題点を解決して、和紙の風合いを呈し優れた意匠性を発揮することができ、また破れや傷付きの発生を防止する効果も高く、更には温度や湿度の変化があってもシートのたるみの発生を防止することができる和紙の風合いを呈するシート状部材を提供することを目的とするものである。
【課題を解決するための手段】
【０００７】
上記課題を解決するためになされた本発明の和紙の風合いを呈するシート状部材は、部材本体が、中心層となる和紙と、この和紙の表裏面に接着層を介して積層される透光性を有する樹脂シートと、この樹脂シートの表面に形成される光拡散フィラー入りの透光性薄層からなることを特徴とするものであり、これを請求項１に係る発明とする。
【０００８】
好ましい実施形態によれば、前記光拡散フィラーは、無機フィラーまたは有機フィラーからなり、平均粒径が１μｍ以上で透光性薄層厚みの２倍以下の長さであるものが好ましく、これを請求項２に係る発明とする。
【０００９】
また、その他の好ましい実施形態によれば、前記光拡散フィラーは、接着層の樹脂量に対し１〜１００質量％の範囲で添加されているものが好ましく、これを請求項３に係る発明とする。
【００１０】
また、その他の好ましい実施形態によれば、前記光拡散フィラー入りの透光性薄層は、コート量が２〜１０ｇ／ｍ２の割合で形成されているものが好ましく、これを請求項４に係る発明とする。
【００１１】
また、その他の好ましい実施形態によれば、前記透光性を有する樹脂シートは、２軸延伸ポリエステルであることが好ましく、これを請求項５に係る発明とする。
【発明の効果】
【００１２】
請求項１に係る発明では、部材本体が、中心層となる和紙と、この和紙の表裏面に接着層を介して積層される透光性を有する樹脂シートと、この樹脂シートの表面に形成される光拡散フィラー入りの透光性薄層からなるものとしたので、破れや傷付きの発生を防止することができ、また光拡散フィラー入りの透光性薄層に凹凸模様を形成することで変化に富んだ和風デザインを施すことができる。
【００１３】
請求項２に係る発明では、前記光拡散フィラーは、無機フィラーまたは有機フィラーからなり、平均粒径が１μｍ以上で透光性薄層厚みの２倍以下のものとしたので、少量の添加量で光拡散効果を発揮して和風の風合いを出すことができ、また透光性薄層を薄くしてもフィラーが十分に保持された状態となって滑落が防止されることとなる。
【００１４】
請求項３に係る発明では、前記光拡散フィラーは、接着層の樹脂量に対し１〜１００質量％の範囲で添加されているものとしたので、充分な光拡散効果を発揮して和風の風合いを呈することができ、またフィラーの滑落も防止することができる。
【００１５】
請求項４に係る発明では、前記光拡散フィラー入りの透光性薄層は、コート量が２〜１０ｇ／ｍ２の割合で形成されているものとしたので、この透光性薄層の表面に様々なデザインの凹凸模様を形成して変化に富んだデザインを提供することができる。
【００１６】
請求項５に係る発明では、前記透光性を有する樹脂シートを、２軸延伸ポリエステルとしたので、強度および剛柔度に優れており温度や湿度の変化があってもシートのたるみの発生を的確に防止することができる。
【図面の簡単な説明】
【００１７】
【図１】本発明の実施の形態を示す拡大断面図である。
【発明を実施するための形態】
【００１８】
以下に、図面を参照しつつ本発明の好ましい実施の形態を示す。
図１は、本発明に係るシート状部材の拡大断面図である。図において、１は部材本体であり、中心層となる和紙２と、その表裏面に接着層３、３を介して積層される透光性を有する樹脂シート４、４とからなる。
【００１９】
和紙２は、障子や照明器具等に使用される和紙であり、光透過率のよい薄手の和紙である。目付けは１０〜３０ｇ／ｍ２の範囲が好ましく、で無地・無色のものから模様付き・有色のものまで用途に応じて任意のものを選択することができる。
【００２０】
透光性を有する樹脂シート４は、透明な樹脂または透明性のある樹脂により形成されており、１０〜５００μｍの厚みを有している。樹脂としては、例えばポリエチレン、ポリプロピレン、ポリスチレン、ポリ塩化ビニル、ポリエチレンテレフタラート、アクリル樹脂、ポリカーボネート、エチレン・酢酸ビニル樹脂などの単体または任意に組み合わせた樹脂で、透明な樹脂を用いる。
強度および剛柔度に優れており、また温度や湿度の変化があってもシートのたるみの発生を的確に防止できることから、２軸延伸ポリエステルを使用するのがより好ましい。
【００２１】
接着層３は、前記和紙２と樹脂シート４を接着するものであり透明性、および耐光性を有するものであれば特に制限はない。例えば、非晶性ポリエステル樹脂からなるものが使用できる。
【００２２】
前記樹脂シート４の表面には光拡散フィラー６入りの透光性薄層５が形成されている。
透光性薄層５は、和紙の破れの防止や耐久性の向上を図るために形成するものであるが、更に、和風の風合いを呈するように表面に微細な和紙様の凹凸模様を形成する目的も有している。この透光性薄層５としては、透明性、強度、剛柔度、加工性、汎用性等の観点から、非晶性ポリエステル樹脂、アクリル樹脂、硬質塩化ビニル樹脂、ＡＢＳ樹脂、ＭＢＳ樹脂等を用いることができる。
【００２３】
この透光性薄層５の厚みは、後述する光拡散フィラー６を保持する必要があるため０．５〜１０μｍの範囲が好ましい。光拡散フィラー６の粒径が１μｍ以上あるので、これを確実に保持するには少なくとも半分以上（０．５μｍ以上）の厚みが必要となる。一方、１０μｍよりも厚い接着層は無駄である。
【００２４】
前記光拡散フィラー６は、光拡散効果を発揮して和風の風合いを出す目的で添加するもので、無機フィラーあるいは有機フィラーのいずれでもよく、また、形状も特に限定されない。光拡散効果の向上や添加量を減らすためには、多孔質の構造からなるフィラーが好ましい。また、この光拡散フィラー６は、平均粒径が１μｍ以上で透光性薄層５の厚みの２倍以下の長さであることが好ましい。平均粒径が１μｍ未満の場合は添加量が増大してコスト高になり、一方、透光性薄層５の厚みの２倍より大きくなるとフィラーが離脱するおそれがあるからである。
【００２５】
また、光拡散フィラー６の添加量は、透光性薄層５の樹脂量に対し１〜１００質量％の範囲が好ましい。１質量％未満では、十分な光拡散効果が得られず和風の風合いを出しにくくなる。一方、１００質量％より多いと光拡散フィラー６が滑落するおそれがあり、また滑落防止のために透光性薄層５の厚みを大きくする必要がありコスト高になる。
【００２６】
なお、光拡散フィラー６の屈折率が高い場合は、透光性薄層５の樹脂との屈折率差が大きくなって光透過率が悪化するおそれがあるので好ましくない。また前記透光性薄層５には、例えば帯電防止剤、紫外線吸収剤、抗菌剤、消臭剤などの各種の機能性添加剤を含有させることもできる。
【００２７】
前記透光性薄層５の厚みは、コート量が２〜１０ｇ／ｍ２の割合で形成されるのが好ましい。２ｇ／ｍ２未満の場合は十分な和紙様の模様を形成することが難しくなり、一方、１０ｇ／ｍ２よりも多い場合は和紙様の模様の形成には有利であるが、加工性やコスト面で劣ることとなるので、２〜１０ｇ／ｍ２の範囲が好ましい。
【００２８】
[実施例]
＜透光性薄層形成用コート剤＞
樹脂成分：非晶性ポリエステル樹脂（東洋紡(株)製の「バイロン200」）
拡散剤：疎水変性不定形多孔質シリカ（富士シリシア化学(株)製の「サイロホービック100」粒子径2.7μｍ、屈折率１．４６）
上記の樹脂成分１００質量％、拡散剤２０質量％の比率で配合し、有機溶剤（ＭＥＫ（メチルエチルケトン）：トルエン＝１：１）に溶解・分散させて透光性薄層用のコート剤を作成した。他に、拡散剤を配合しないものと１５０質量％の比率で配合したものを準備した（[表１]のＡ、Ｂ、Ｃを参照）。
坪量が１５ｇ／ｍ２の無地和紙の表裏面に接着剤を塗布して、２軸延伸ポリエステルからなる樹脂シートを配し、マット状の型材を用いて加熱加工して積層一体化した。更に、この樹脂シートの表面に、[表１]のＡのコート剤を５ｇ／ｍ２の割合で塗布して光拡散フィラー入りの透光性薄層を形成し、図１に示す断面構造のシート状部材を得た。
【００２９】
[比較例]
[表１]のＡのコート剤を１．５ｇ／ｍ２の割合で塗布して光拡散フィラー入りの透光性薄層を形成した点を除き、その他は全て実施例と同一条件として得られたシート状部材を比較例１とした。また、[表１]のＢのコート剤を用いたものを比較例２、[表１]のＣのコート剤を用いたものを比較例３とした。また、樹脂シートの材質をかえて透光性薄層を形成しなかったものを比較例４、５とした。
【００３０】
[本発明の評価]
実施例および比較例で得られたシート状部材の風合いや破壊強度等の性能について評価した結果を[表２]に示す。各性能の性能についての評価や測定は、下記の方法で行った。
＜シート状部材の風合い＞
シート状部材の表裏面を光沢度計にて表面光沢を測定し、表面光沢度が５以下であり、かつ表面の光拡散フィラーの滑落がないものを○とし、いずれかをみたさないものを×とした。
＜破裂強度＞
JIS P 8131：2009のミューレン高圧形試験機を用いて測定した。
＜剛柔度＞
JIS L 1096：2010に記載されているＡ法（45°カンチレバー法）に準拠してシートの縦方向を測定した。
＜外観（たるみ）変化＞
各シートを、低温低湿環境下（１５℃30％ＲＨ）に設定した恒温恒湿槽内で建具に施工した後、同環境下で２４時間乾燥した。その後、恒温恒湿槽の設定を６０℃90％ＲＨと３０℃90％ＲＨに設定し、各環境内で３時間養生させて外観（たるみ）の有無を評価した。
＜熱収縮率＞
JIS K 7133：1999に記載されている方法に準拠して、縦方向および横方向の熱収縮率を算出した。
【００３１】
実施例のものは、[表２]に示すように、和紙の風合いを呈し優れた意匠性を発揮するものであり、また破れや傷付きの発生を防止する効果も高いものであった。更には、温度や湿度の変化があってもシートのたるみの発生はないことが確認できた。また、実施例のものは光拡散性に優れているため、和紙を薄くして低コストの製品とすることができるという利点も有している。
一方、比較例のものは、和紙の風合いを呈さないもの（比較例１〜３）や、温度や湿度の変化があるとシートのたるみを発生させるもの（比較例４〜５）であり、外観品質が劣っていることが確認できた。
【００３２】
【表１】
2019127002.tif 000003
【００３３】
【表２】
2019127002.tif 000004
【符号の説明】
【００３４】
１  部材本体
２  和紙
３  接着層
４  樹脂シート
５  透光性薄層
６  光拡散フィラー
【図１】
2019127002.tif 000005